(57)【要約】塩化タングステンと、前記塩化タングステンを溶解する炭素数１〜４の一価のアルコールと、還元されることによって水素ガスに対する感応性を有する金属触媒となる二価の白金族金属の化合物とを含むことを特徴とするコーティング液。
2019087704.tif 000002
【特許請求の範囲】
【請求項１】
塩化タングステンと、
前記塩化タングステンを溶解する炭素数１〜４の一価のアルコールと、
還元されることによって水素ガスに対する感応性を有する金属触媒となる二価の白金族金属の化合物とを含むことを特徴とするコーティング液。
【請求項２】
塩化タングステンと、
前記塩化タングステンを溶解する炭素数１〜４の一価のアルコールと、
還元されることによって水素ガスに対する感応性を有する金属触媒となる二価の白金族金属の化合物とのみを含むことを特徴とするコーティング液。
【請求項３】
前記白金族金属の化合物が、パラジウム化合物、白金化合物、及びパラジウム白金合金化合物からなる群より選ばれた１種以上であることを特徴とする請求項１に記載のコーティング液。
【請求項４】
前記白金族金属の化合物が、二塩化パラジウム（ＰｄＣｌ２）、及び二塩化白金（ＰｔＣｌ２）からなる群より選ばれた１種以上であることを特徴とする請求項１に記載のコーティング液。
【請求項５】
前記金属触媒を担持した酸化タングステン膜の成膜に用いることを特徴とする請求項１に記載のコーティング液。
【請求項６】
塩化タングステンと、前記塩化タングステンを溶解する炭素数１〜４の一価のアルコールとを混ぜて、酸化タングステンの前駆体溶液を調製し、
還元されることによって水素ガスに対する感応性を有する金属触媒となる二価の白金族金属の化合物を前記前駆体溶液に溶解して、コーティング液を調製することを特徴とするコーティング液の製造方法。
【請求項７】
請求項１に記載のコーティング液を基材に塗布して塗布膜を形成し、前記塗布膜を大気中、室温以上１５０℃以下で乾燥することによって、前記二価の白金族金属イオンを還元してなる前記金属触媒を担持した酸化タングステン膜を成膜する水素ガス感応性膜の製造方法。
【発明の詳細な説明】
【技術分野】
【０００１】
本発明は、水素ガス感応性膜を製造するためのコーティング液、コーティング液の製造方法、および水素ガス感応性膜の製造方法に関する。
【背景技術】
【０００２】
従来から、金属触媒を担持させた酸化タングステンからなる水素ガス感応性膜が開発されている。水素ガス感応性膜は、水素ガスに晒されることにより透過率が低くなり、大気に晒されることにより透過率が高くなる。水素ガス感応性膜の用途は、例えば、水素ガス可視化シート、水素ガスセンサー、水素ガス感応性スマートウインドウ等である。【０００３】
水素ガス感応性膜の製造方法としては、物理蒸着法の１つであるスパッタリング法等が多く提案されているが、より安価な湿式法も提案されている。【０００４】
しかし、湿式法では多くの場合、水素ガス感応性膜の前駆体溶液を基板に塗布した後、これを高温で焼成処理する工程を必要とする為、耐熱性の低い基板を用いることが困難であるという問題点も指摘される（特許文献１〜５参照）。【０００５】
そこで、焼成処理の代わりに紫外線を照射するプロセスも報告されているが、その際には、ホルムアルデヒド、水素等の還元性のある有害ガス、可燃性ガスに晒しながら紫外線照射しなければならなかった（特許文献６〜８参照）。
【先行技術文献】
【特許文献】
【０００６】
【特許文献１】日本国特開2003-329592号公報
【特許文献２】日本国特開2003-166938号公報
【特許文献３】日本国特開2005-345338号公報
【特許文献４】日本国特開2005-331364号公報
【特許文献５】日本国特開2007-71866号公報
【特許文献６】日本国特開2010-2346号公報
【特許文献７】国際公開第2009/154216号
【特許文献８】日本国特開2016-161507号公報
【発明の概要】
【発明が解決しようとする課題】
【０００７】
本発明は以上のような状況に鑑みてなされたものであって、その目的とするところは、基材にコーティング液を塗布し、その塗布膜を乾燥させて、水素ガスに対する感応性を有する金属触媒を含む膜を作製する過程において、有害ガスや可燃性ガスを使うことなく、コーティング液中の金属イオンを大気中、室温以上１５０℃以下の温度で還元させて金属触媒とすることができる、コーティング液を提供することにある。
【課題を解決するための手段】
【０００８】
〔１〕本発明の一態様によるコーティング液は、
塩化タングステンと、
前記塩化タングステンを溶解する炭素数１〜４の一価のアルコールと、
還元されることによって水素ガスに対する感応性を有する金属触媒となる二価の白金族金属の化合物とを含むことを特徴とする。【０００９】
〔２〕本発明の別の一態様によるコーティング液は、
塩化タングステンと、
前記塩化タングステンを溶解する炭素数１〜４の一価のアルコールと、
還元されることによって水素ガスに対する感応性を有する金属触媒となる二価の白金族金属の化合物とのみを含むことを特徴とする。【００１０】
〔３〕前記白金族金属の化合物が、パラジウム化合物、白金化合物、及びパラジウム白金合金化合物からなる群より選ばれた１種以上であることを特徴とする。【００１１】
〔４〕前記白金族金属の化合物が、二塩化パラジウム（ＰｄＣｌ２）、及び二塩化白金（ＰｔＣｌ２）からなる群より選ばれた１種以上であることを特徴とする。【００１２】
〔５〕前記金属触媒を担持した酸化タングステン膜の成膜に用いることを特徴とする。【００１３】
〔６〕本発明の一態様によるコーティング液の製造方法は、
塩化タングステンと、前記塩化タングステンを溶解する炭素数１〜４の一価のアルコールとを混ぜて、酸化タングステンの前駆体溶液を調製し、
還元されることによって水素ガスに対する感応性を有する金属触媒となる二価の白金族金属の化合物を前記前駆体溶液に溶解して、コーティング液を調製することを特徴とする。【００１４】
〔７〕本発明の一態様による水素ガス感応性膜の製造方法は、
上記〔１〕〜〔５〕のいずれか１つに記載のコーティング液を基材に塗布して塗布膜を形成し、前記塗布膜を大気中、室温以上１５０℃以下で乾燥することによって、前記二価の白金族金属イオンを還元してなる前記金属触媒を担持した酸化タングステン膜を成膜することを特徴とする。
【発明の効果】
【００１５】
本発明の一態様によれば、基材にコーティング液を塗布し、その塗布膜を乾燥させて、水素ガスに対する感応性を有する金属触媒を含む膜を作製する過程において、有害ガスや可燃性ガスを使うことなく、コーティング液中の金属イオンを大気中、室温以上１５０℃以下の温度で還元させて金属触媒とすることができる、コーティング液が提供される。
【図面の簡単な説明】
【００１６】
【図１】図１は、一実施形態によるコーティング液の製造方法を示すフローチャートである。
【図２】図２は、水素ガス感応性膜の応答性を測定する測定装置を示す図である。
【図３】図３は、実施例１−１による水素ガス感応性膜の応答性を示すグラフである。
【図４】図４は、図３に破線で囲む領域Ａの拡大図である。
【図５】図５は、実施例１−２による水素ガス感応性膜の応答性を示すグラフである。
【図６】図６は、図５に破線で囲む領域Ａの拡大図である。
【図７】図７は、実施例１−３による水素ガス感応性膜の応答性を示すグラフである。
【図８】図８は、図７に破線で囲む領域Ａの拡大図である。
【図９】図９は、実施例１−４による水素ガス感応性膜の応答性を示すグラフである。
【図１０】図１０は、図９に破線で囲む領域Ａの拡大図である。
【図１１】図１１は、実施例２−１による水素ガス感応性膜の応答性を示すグラフである。
【図１２】図１２は、図１１に破線で囲む領域Ａの拡大図である。
【図１３】図１３は、実施例２−２による水素ガス感応性膜の応答性を示すグラフである。
【図１４】図１４は、図１３に破線で囲む領域Ａの拡大図である。
【図１５】図１５は、実施例２−３による水素ガス感応性膜の応答性を示すグラフである。
【図１６】図１６は、図１５に破線で囲む領域Ａの拡大図である。
【図１７】図１７は、実施例３による水素ガス感応性膜の応答性を示すグラフである。
【図１８】図１８は、図１７に破線で囲む領域Ａの拡大図である。
【図１９】図１９は、比較例１−１によるコーティング膜の応答性を示すグラフである。
【図２０】図２０は、比較例１−２によるコーティング膜の応答性を示すグラフである。
【図２１】図２１は、比較例１−３によるコーティング膜の応答性を示すグラフである。
【発明を実施するための形態】
【００１７】
以下、本発明を実施するための形態について説明する。
【００１８】
本実施形態によるコーティング液は、（１）塩化タングステンと、（２）塩化タングステンを溶解する炭素数１〜４の一価のアルコールと、（３）還元されることによって水素ガスに対する感応性を有する金属触媒となる二価の白金族金属の化合物とを含む。尚、コーティング液は、上記（１）〜（３）以外の成分をさらに含んでもよく、例えば還元性を有するカルボン酸をさらに含んでもよい。カルボン酸は、上記（２）のアルコールに溶解されるものである。
【００１９】
本実施形態のコーティング液を基材へ塗布して塗布膜を形成し、塗布膜を大気中、室温以上１５０℃以下で乾燥することにより、二価の白金族金属イオンをゼロ価の白金族金属に還元してなる金属触媒を担持した酸化タングステン膜が成膜される。本実施形態の塗布膜の乾燥は、有害ガスや可燃性ガスに晒しながら行うことは不要であり、大気中で行うことができる。これは、六塩化タングステンとアルコールとの反応によって六価のタングステンイオンの他に五価のタングステンイオンが生じ、その後、二価の白金族金属の化合物が添加されると、五価のタングステンイオンが酸化され六価のタングステンイオンに戻り安定化すると共に二価の白金族金属イオンが還元されてゼロ価の白金族金属になるためと推定される。また、二価の白金族金属イオンは三価以上の白金族金属イオンに比べて還元されやすいため、二価の白金族金属イオンの還元にアルコールが関与している可能性もある。尚、コーティング液がカルボン酸を含む場合、塗布膜の乾燥中にカルボン酸が二価の白金族金属イオンの還元を促進することができる。
【００２０】
金属触媒を担持した酸化タングステン膜は、水素ガス感応性膜として用いられる。水素ガス感応性膜は、水素ガスに晒されることにより透過率が低くなり、大気に晒されることにより透過率が高くなる。水素ガス感応性膜の用途は、例えば、水素ガス可視化シート、水素ガスセンサー、水素ガス感応性スマートウインドウ等である。
【００２１】
水素ガス感応性膜は、二価の白金族金属イオンの還元反応の際に塗布膜の内部で発生する炭酸ガスによって多孔質化されてもよい。炭酸ガスは、コーティング液がカルボン酸を含む場合に、カルボン酸が塗布膜の乾燥中に酸化されることにより発生する。多孔質化された水素ガス感応性膜は、良好な通気性を有し、周辺雰囲気に対し良好な感応性を有する。
【００２２】
図１は、一実施形態によるコーティング液の製造方法を示すフローチャートである。尚、コーティング液の製造方法は、図１の順序に限定されない。例えば、塩化タングステン、二価の白金族金属の化合物、およびカルボン酸を混ぜた混合粉末に対して、アルコールを加えてもよい。また、図１のステップＳ１２は無くてもよく、図１のステップＳ１１のみによって酸化タングステンの前駆体溶液を調製してもよい。つまり、酸化タングステンの前駆体溶液は、塩化タングステンおよびアルコールのみを混ぜて調製されてもよい。
【００２３】
先ず、図１のステップＳ１１において、塩化タングステンと、塩化タングステンを溶解する炭素数１〜４の一価のアルコールとを混ぜて、タングステン溶液を調製する。その調製方法としては、例えば特許文献８に記載の方法が用いられる。塩化タングステンは、特に限定されないが、例えば六塩化タングステン（ＷＣｌ６）である。炭素数１〜４の一価のアルコールとしては、メタノール、エタノール、ｎ−プロピルアルコール、ｉ−プロピルアルコールなどが挙げられる。複数種類のアルコールを組合わせて用いてもよい。六塩化タングステン（ＷＣｌ６）とアルコール（ＲＯＨ）とが反応すると、Ｗ（ＯＲ）ｘＣｌ６-ｘが形成される。
【００２４】
次いで、図１のステップＳ１２において、タングステン溶液にカルボン酸を添加して、酸化タングステンの前駆体溶液（以下、単に「前駆体溶液」とも呼ぶ。）を調製する。酸化タングステンは、特に限定されないが、例えば三酸化タングステン（ＷＯ３）である。
【００２５】
カルボン酸は、前駆体溶液に対し後で添加する金属触媒の原料に含まれる二価の白金族金属イオンに対する還元性を有し、後に行われる成膜の際に、二価の白金族金属イオンをゼロ価の白金族金属に還元する。また、この還元反応に伴いカルボン酸が酸化されて炭酸ガスが発生し、多孔質な水素ガス感応性膜が得られる。カルボン酸は、前駆体溶液中においてタングステンとキレート構造を作るため、酸化タングステンの前駆体を安定化させる役割も期待できる。
【００２６】
還元性を有するカルボン酸としては、シュウ酸、ギ酸、クエン酸、アスコルビン酸等が使用可能である。カルボン酸の分子量が大きいほど、成膜後の水素ガス感応性膜の膜中に炭素分が残存しやすくなるため、分子量が小さいシュウ酸、ギ酸が好適である。その中でも、取扱の容易さからシュウ酸がより好適である。
【００２７】
シュウ酸はシュウ酸・無水物とシュウ酸・二水和物が市販品として入手可能であり、どちらを使用することも可能であるが、シュウ酸・無水物を利用する方が、前駆体溶液の安定性が向上する点で好ましい。
【００２８】
カルボン酸の添加量は、多すぎても少なすぎても前駆体溶液の安定性や成膜後の水素ガス感応性膜の水素感応特性に悪影響を与える。タングステン溶液中のタングステン量に対するカルボン酸の添加量は、モル比（カルボン酸／タングステン）で１／５〜２／５が好適であり、１／５がより好適である。
【００２９】
カルボン酸のタングステン溶液への添加は、室温下で行うことができ、また、特別な雰囲気制御も必要なく大気中で行うことができる。大気中室温下で、カルボン酸をタングステン溶液に溶解させることができる。
【００３０】
次いで、図１のステップＳ１３において、前駆体溶液に金属触媒の原料である二価の白金族金属の化合物を添加して、コーティング液を調製する。白金族金属の化合物は、前駆体溶液に溶解するものであればよく、例えばパラジウム化合物、白金化合物、及びパラジウム白金合金化合物からなる群より選ばれた１種以上である。パラジウム化合物、白金化合物、及びパラジウム白金合金化合物からなる群より選ばれた２種以上を混合して使用してもよい。
【００３１】
パラジウム化合物としては、タングステン溶液、または酸化タングステンの前駆体溶液に容易に溶解できるものであれば良いが、入手しやすく、かつ、大気中、室温以上１５０℃以下でパラジウムイオンを効果的に還元するために、分子量が小さいものが好ましく、また、価数が小さいものが好ましい。特に好適なものとして、二塩化パラジウム（ＰｄＣｌ２）が例示される。
【００３２】
白金化合物としては、タングステン溶液、または酸化タングステンの前駆体溶液に容易に溶解できるものであれば良いが、入手しやすく、かつ、大気中、室温以上１５０℃以下で白金イオンを効果的に還元するために、分子量が小さいものが好ましく、また、価数が小さいものが好ましい。特に好適なものとして、二塩化白金（ＰｔＣｌ２）が例示される。
【００３３】
金属触媒の原料の添加量が多すぎると、金属触媒の原料が前駆体溶液に完全に溶解することができないだけでなく、還元により析出する金属量が多くなるため水素ガス感応性膜の透明度が低下する。一方、金属触媒の原料の添加量が少なすぎると、成膜後の水素ガス感応性膜の水素感応特性が低下する。前駆体溶液中のタングステン量に対する金属触媒の原料の添加量は、モル比（白金族金属／タングステン）で１／１０〜１／５０が好適であり、１／５０がより好適である。
【００３４】
金属触媒の原料の前駆体溶液への添加は、室温下で行うことができ、また、特別な雰囲気制御も必要なく大気中で行うことができる。大気中室温下で、金属触媒の原料を前駆体溶液に溶解させることができる。
【００３５】
図１のステップＳ１３により調製されたコーティング液は、より長く安定な状態を保つために、乾燥雰囲気下、遮光された空間で保管することが望ましい。
【００３６】
調製されたコーティング液を基材へ塗布して塗布膜を形成する。塗布の方法としては、粘性の低い溶液を均一に塗布できる方法、例えば、スピンコート法、ディップコート法、ロールコート法などを適用することができ、用いる基材の材質、大きさ、厚み等に応じて適宜選択することができる。
【００３７】
調製されたコーティング液を基材へ塗布して塗布膜を形成し、塗布膜を大気中、室温以上１５０℃以下で乾燥することにより、二価の白金族金属イオンをゼロ価の白金族金属に還元してなる金属触媒を担持した酸化タングステン膜が成膜される。本実施形態の塗布膜の乾燥は、有害ガスや可燃性ガスに晒しながら行うことは不要であり、大気中で行うことができる。また、本実施形態の塗布膜の乾燥は、室温（例えば１０℃以上３５°以下）で行うことができる。
【００３８】
二価の白金族金属イオンの還元反応を促進するため、塗布膜の乾燥温度は好ましくは５０℃以上１００℃以下である。塗布膜の乾燥温度が１００℃以下であれば、コーティング液を塗布する基材として、ガラス基板の他に、樹脂基板等も使用できる。樹脂基板は、耐アルコール性および耐酸性を有する樹脂、例えばポリエチレン、ポリプロピレン、ポリカーボネート等で形成される。基材は、透明なものであることが好ましい。コーティング液を塗布する基材の厚みや大きさは、水素ガス感応性膜の用途やコーティング液の塗布法などに応じて適宜選択され、特に限定されない。
【００３９】
二価の白金族金属イオンの還元反応を促進するため、塗布膜の乾燥時に紫外線照射が行われてもよい。紫外線の波長は、例えば２００ｎｍ〜３８０ｎｍである。紫外線照射が行われる場合、塗布膜の乾燥温度は室温でもよい。
【００４０】
金属触媒を担持した酸化タングステン膜は、水素ガス感応性膜として用いられる。水素ガス感応性膜は、水素ガスに晒されることにより透過率が低くなり、大気に晒されることにより透過率が高くなる。
【００４１】
水素ガス感応性膜は、コーティング液の塗布および塗布膜の乾燥を１回のみ行って形成されてもよいし、コーティング液の塗布および塗布膜の乾燥を複数回繰り返して形成されてもよい。後者の場合、複数の酸化タングステン膜で水素ガス感応性膜が構成される。水素ガス感応性膜の膜厚は、用途などに応じて適宜選択される。
【００４２】
水素ガス感応性膜は、二価の白金族金属イオンの還元反応の際に塗布膜の内部で発生する炭酸ガスによって多孔質化されてもよい。炭酸ガスは、コーティング液がカルボン酸を含む場合に、カルボン酸が塗布膜の乾燥中に酸化されることにより発生する。多孔質化された水素ガス感応性膜は、良好な通気性を有し、周辺雰囲気に対し良好な感応性を有する。
【実施例】
【００４３】
以下、コーティング液、コーティング液の製造方法、および水素ガス感応性膜の製造方法の具体例について説明する。また、得られた水素ガス感応性膜の応答性の評価結果について説明する。【００４４】
〔実施例１−１〕
先ず、特許文献８記載の方法に従い、氷冷、乾燥窒素雰囲気下で、六塩化タングステン（ＷＣｌ６）に超脱水エタノールと超脱水イソプロピルアルコールを加え、その後、室温下で撹拌を続け、酸化タングステンの前駆体溶液を得た。前駆体溶液中のタングステン濃度は、０．２５モル／Ｌとした。【００４５】
次いで、２０ｍｌの前駆体溶液（Ｗ：５．０×１０−３モル）に１．０×１０−４モルのＰｔＣｌ２を添加し、遮光してそのまま室温下で撹拌し、透明で黄色のコーティング液を調製した。前駆体溶液中のタングステン量に対するＰｔＣｌ２の添加量は、モル比（Ｐｔ／タングステン）で１／５０とした。【００４６】
次いで、コーティング液を、洗浄済みのガラス基板上に３０００ｒｐｍ、３０ｓの条件でスピンコートして塗布膜を形成し、形成した塗布膜を大気中室温（２８℃）で５分間風乾させた。この塗布及び乾燥操作を５回繰り返し水素ガス感応性膜を得た。【００４７】
得られた水素ガス感応性膜の応答性を、図２に示す測定装置Ａで測定した。測定装置Ａは、測定対象物である水素ガス感応性膜２、および水素ガス感応性膜２が形成されるガラス基板１を含まない。図２は、水素ガス感応性膜の応答性を測定する測定装置を示す図である。図２において、矢印は水素含有ガスの流れを表す。水素含有ガスは、マスフローコントローラ１３によって導入され、ガラスセル１１と水素ガス感応性膜２との隙間１６を通り、外部に放出される。水素含有ガスとしては、水素ガスを４体積％、アルゴンガスを９６体積％含むものを用いた。【００４８】
図２に示すように、測定装置Ａは、ガラスセル１１と、スペーサ１２と、マスフローコントローラ１３と、光源１４と、受光器１５とを備える。ガラスセル１１は、ガラス基板１に成膜した水素ガス感応性膜２と対向配置される。スペーサ１２は、ガラスセル１１と水素ガス感応性膜２との間に、水素含有ガスの流路となる隙間１６を形成する。マスフローコントローラ１３は、隙間１６を流れる水素含有ガスの流量を制御する。光源１４としての半導体レーザ装置は、波長６７０ｎｍのレーザー光を照射する。受光器１５としてのフォトダイオードは、光源１４から照射されたレーザー光を受光し、受光したレーザー光の強度に応じた信号を出力する。光源１４から照射されたレーザー光は、ガラス基板１、水素ガス感応性膜２およびガラスセル１１をこの順で通過し、受光器１５で受光される。光源１４から照射されるレーザー光の強度に対する、受光器１５で受光されるレーザー光の強度の割合が透過率である。【００４９】
水素ガス感応性膜の応答性は、図２の隙間１６に水素含有ガスを６０秒間供給すること、およびその供給を６０秒間停止することを交互に繰り返しながら、波長６７０ｎｍのレーザー光の透過率を測定することにより測定した。測定結果を図３および図４に示す。図３は、実施例１−１による水素ガス感応性膜の応答性を示すグラフである。図４は、図３に破線で囲む領域Ａの拡大図である。図４において、「ＯＮ」とは水素含有ガスの停止から供給への切換を意味し、「ＯＦＦ」とは水素含有ガスの供給から停止への切換を意味する。水素含有ガスの供給が停止されると、水素含有ガスの出口から隙間１６に向けて大気が入り込む。尚、その他の図面において同様である。【００５０】
図３に示すように、水素含有ガスの供給および停止を約８０回（約９６００秒）繰り返した後から、徐々に無色透明（透明状態）と青色（着色状態）の間で水素ガス感応性膜の色（状態）の変化が起こり始めた。その後、図４に示すように、水素含有ガスの供給および停止を切り替える度に、レーザー光の透過率が約２５％〜８０％の範囲で変化した。この結果から、実施例１−１のコーティング液によれば、大気中において室温で乾燥するだけで、水素ガス感応性膜を得られることが確認された。【００５１】
〔実施例１−２〕
実施例１−２では、塗布膜を大気中室温で風乾させる５分間の間に波長３６５ｎｍの紫外線照射を同時に行った以外、実施例１−１と同じ条件で水素ガス感応性膜を成膜した。得られた水素ガス感応性膜の応答性を図５および図６に示す。図５は、実施例１−２による水素ガス感応性膜の応答性を示すグラフである。図６は、図５に破線で囲む領域Ａの拡大図である。【００５２】
図５に示すように水素含有ガスの供給および停止の繰り返し開始直後から膜内全面で無色透明と青色の間で水素ガス感応性膜の色が変化するとともに、図６に示すようにレーザー光の透過率が約２２％〜８４％の範囲で変化した。この結果から、塗布膜の乾燥時に紫外線照射を用いることにより、応答開始（透過率の変化の開始）までの時間を短縮できることが確認された。【００５３】
〔実施例１−３〕
実施例１−３では、塗布膜を大気中室温で５分間風乾させる代わりに塗布膜を大気中１００℃のホットプレート上で５分間加熱して乾燥させた以外、実施例１−１と同じ条件で水素ガス感応性膜を成膜した。実施例１−１と同様に、乾燥中の紫外線照射は、行わなかった。得られた水素ガス感応性膜の応答性を図７および図８に示す。図７は、実施例１−３による水素ガス感応性膜の応答性を示すグラフである。図８は、図７に破線で囲む領域Ａの拡大図である。【００５４】
図７に示すように水素含有ガスの供給および停止の繰り返し開始直後から膜内全面で無色透明と青色の間で水素ガス感応性膜の色が変化するとともに、図８に示すようにレーザー光の透過率が約２５％〜７８％の範囲で変化した。この結果から、塗布膜の乾燥時に加熱乾燥を行うことにより、応答開始（透過率の変化の開始）までの時間を短縮できることが確認された。【００５５】
〔実施例１−４〕
実施例１−４では、塗布膜を大気中室温で５分間風乾させる代わりに塗布膜を大気中１００℃のホットプレート上で５分間加熱して乾燥させると共に、その加熱乾燥を行う５分間の間に波長３６５ｎｍの紫外線照射を同時に行った以外、実施例１−１と同じ条件で水素ガス感応性膜を成膜した。得られた水素ガス感応性膜の応答性を図９および図１０に示す。図９は、実施例１−４による水素ガス感応性膜の応答性を示すグラフである。図１０は、図９に破線で囲む領域Ａの拡大図である。【００５６】
図９に示すように水素含有ガスの供給および停止の繰り返し開始直後から膜内全面で無色透明と青色の間で水素ガス感応性膜の色が変化するとともに、図１０に示すようにレーザー光の透過率が約２０％〜６０％の範囲で変化した。この結果から、塗布膜の乾燥時に紫外線照射と加熱乾燥を併用した場合も、応答開始（透過率の変化の開始）までの時間を短縮できることが確認された。【００５７】
〔実施例２−１〕
実施例２−１では、前駆体溶液に対し添加する金属触媒の原料としてＰｔＣｌ２の代わりにＰｄＣｌ２を使用してコーティング液を調製した以外、実施例１−１と同じ条件で水素ガス感応性膜を成膜した。実施例１−１と同様に、乾燥中の紫外線照射は、行わなかった。また、実施例１−１と同様に、前駆体溶液中のタングステン量に対するＰｄＣｌ２の添加量は、モル比（Ｐｄ／タングステン）で１／５０とした。得られた水素ガス感応性膜の応答性を図１１および図１２に示す。図１１は、実施例２−１による水素ガス感応性膜の応答性を示すグラフである。図１２は、図１１に破線で囲む領域Ａの拡大図である。【００５８】
図１１に示すように水素含有ガスの供給および停止を約２０回（約２４００秒）繰り返した後から、徐々に無色透明（透明状態）と青色（着色状態）の間で水素ガス感応性膜の色（状態）の変化が起こり始めた。その後、図１２に示すように、水素含有ガスの供給および停止を切り替える度に、レーザー光の透過率が約４８％〜７１％の範囲で変化した。この結果から、実施例２−１のコーティング液によれば、大気中において室温で乾燥するだけで、水素ガス感応性膜を得られることが確認された。【００５９】
〔実施例２−２〕
実施例２−２では、塗布膜を大気中室温で風乾させる５分間の間に波長３６５ｎｍの紫外線照射を同時に行った以外、実施例２−１と同じ条件で水素ガス感応性膜を成膜した。得られた水素ガス感応性膜の応答性を図１３および図１４に示す。図１３は、実施例２−２による水素ガス感応性膜の応答性を示すグラフである。図１４は、図１３に破線で囲む領域Ａの拡大図である。【００６０】
図１３に示すように水素含有ガスの供給および停止の繰り返し開始直後から膜内全面で無色透明と青色の間で水素ガス感応性膜の色が変化するとともに、図１４に示すようにレーザー光の透過率が約５０％〜８０％の範囲で変化した。この結果から、塗布膜の乾燥時に紫外線照射を用いることにより、応答開始（透過率の変化の開始）までの時間を短縮できることが確認された。【００６１】
〔実施例２−３〕
実施例２−３では、塗布膜を大気中室温で５分間風乾させる代わりに塗布膜を大気中１００℃のホットプレート上で５分間加熱して乾燥させると共に、その加熱乾燥を行う５分間の間に波長３６５ｎｍの紫外線照射を同時に行った以外、実施例２−１と同じ条件で水素ガス感応性膜を成膜した。得られた水素ガス感応性膜の応答性を図１５および図１６に示す。図１５は、実施例２−３による水素ガス感応性膜の応答性を示すグラフである。図１６は、図１５に破線で囲む領域Ａの拡大図である。【００６２】
図１５に示すように水素含有ガスの供給および停止の繰り返し開始直後から膜内全面で無色透明と青色の間で水素ガス感応性膜の色が変化するとともに、図１６に示すようにレーザー光の透過率が約３５％〜６２％の範囲で変化した。この結果から、塗布膜の乾燥時に紫外線照射と加熱乾燥を併用した場合も、応答開始（透過率の変化の開始）までの時間を短縮できることが確認された。【００６３】
〔実施例３〕
実施例３では、前駆体溶液としてカルボン酸を含むものを用い、且つタングステン量に対するＰｄＣｌ２の添加量をモル比（Ｐｄ／タングステン）で１／５０から１／１０に増やしてコーティング液を調製した以外、実施例２−２と同じ条件で水素ガス感応性膜を成膜した。【００６４】
具体的には、先ず、実施例１−１と同様に、特許文献８記載の方法に従い、氷冷、乾燥窒素雰囲気下で、六塩化タングステン（ＷＣｌ６）に超脱水エタノールと超脱水イソプロピルアルコールを加え、その後、室温下で撹拌を続け、タングステン溶液を得た。タングステン溶液中のタングステン濃度は、０．２５モル／Ｌとした。【００６５】
次いで、シュウ酸・無水物１．０×１０−３モルをナスフラスコに測り取り、これに２０ｍｌのタングステン溶液（Ｗ：５．０×１０−３モル）を加えて撹拌して、酸化タングステンの前駆体溶液を調製した。タングステン溶液中のタングステン量に対するシュウ酸・無水物の添加量は、モル比（シュウ酸・無水物／タングステン）で１／５とした。【００６６】
１時間後、前駆体溶液に５．０×１０−４モルのＰｄＣｌ２を添加し、遮光してそのまま室温下で撹拌し、透明で褐色のコーティング液を調製した。前駆体溶液中のタングステン量に対するＰｄＣｌ２の添加量は、モル比（Ｐｄ／タングステン）で１／１０とした。【００６７】
次いで、コーティング液を、洗浄済みのガラス基板上に３０００ｒｐｍ、３０ｓの条件でスピンコートして塗布膜を形成し、形成した塗布膜を大気中室温（２８℃）で５分間風乾させた。その風乾乾燥を行う５分間の間に波長３６５ｎｍの紫外線照射を同時に行った。この塗布及び乾燥操作を５回繰り返し水素ガス感応性膜を得た。得られた水素ガス感応性膜の応答性を図１７および図１８に示す。図１７は、実施例３による水素ガス感応性膜の応答性を示すグラフである。図１８は、図１７に破線で囲む領域Ａの拡大図である。【００６８】
図１７に示すように水素含有ガスの供給および停止の繰り返し開始からしばらくすると徐々に膜内全面で無色透明と青色の間で水素ガス感応性膜の色が変化するとともに、図１８に示すようにレーザー光の透過率が約３４％〜７０％の範囲で変化し、水素ガスに対して良好な感応性を示すことが確認された。図１８と、実施例２−２の図１４とを比較すれば明らかなように、カルボン酸を添加することによって、水素含有ガスの停止から供給への切換に対する応答速度（以下、「着色時の応答速度」とも呼ぶ。）および水素含有ガスの供給から停止への切換に対する応答速度（以下、「消色時の応答速度」とも呼ぶ）が向上した。カルボン酸の添加によって、白金イオンの還元が促進されると共に、炭酸ガスの発生によって水素ガス感応性膜が多孔質化されたためと推定される。【００６９】
〔比較例１−１〕
比較例１−１では、前駆体溶液に添加する金属触媒の原料としてＰｔＣｌ２の代わりにＨ２ＰｔＣｌ６・６Ｈ２Ｏを添加し、前駆体溶液中のタングステン量に対するＨ２ＰｔＣｌ６・６Ｈ２Ｏの添加量をモル比（Ｐｔ／タングステン）で１／５０から２９／５００に増やしてコーティング液を調製した以外、実施例１−３と同じ条件でコーティング膜を成膜した。実施例１−３と同様に、塗布膜の乾燥は、大気中１００℃のホットプレート上で５分間行った。また、実施例１−３と同様に、塗布膜の乾燥中の紫外線照射は、行わなかった。得られたコーティング膜の応答性を図１９に示す。図１９は、比較例１−１によるコーティング膜の応答性を示すグラフである。【００７０】
図１９から明らかなように、実施例１−３の場合に比べてモル比（Ｐｔ／タングステン）が多かったにもかかわらず、二価のＰｔイオンではなく四価のＰｔイオンを用いたため、ゼロ価のＰｔへの還元が十分になされず、水素含有ガスの供給および停止の繰り返しを８時間に亘って行っても全く応答は見られなかった。【００７１】
〔比較例１−２〕
比較例１−２では、比較例１−１と同じコーティング液を用いて形成した塗布膜の乾燥を、大気中１００℃で５分間乾燥させる代わりに、大気中室温（２３℃）で５分間風乾させると共に５分間の風乾乾燥の間に波長３６５ｎｍの紫外線照射を同時に行った以外、比較例１−１と同じ条件でコーティング膜を成膜した。得られたコーティング膜の応答性を図２０に示す。図２０は、比較例１−２によるコーティング膜の応答性を示すグラフである。【００７２】
図２０に示すように、水素含有ガスの供給および停止の繰り返し開始から約３時間経過後から、徐々に無色透明（透明状態）と青色（着色状態）の間で色の変化が起こり始めたが、色が変化するエリアは水素含有ガスの出口（つまり大気の入口）付近に限定され、膜全面での応答は見られなかった。【００７３】
〔比較例１−３〕
比較例１−３では、比較例１−１と同じコーティング液を用いて形成した塗布膜の乾燥を、大気中１００℃で５分間乾燥させると共に、５分間の加熱乾燥の間に波長３６５ｎｍの紫外線照射を同時に行った以外、比較例１−１と同じ条件でコーティング膜を成膜した。得られたコーティング膜の応答性を図２１に示す。図２１は、比較例１−３によるコーティング膜の応答性を示すグラフである。【００７４】
図２１に示すように、水素含有ガスの供給および停止の繰り返し開始から約３時間経過後から、徐々に無色透明（透明状態）と青色（着色状態）の間で色の変化が起こり始めたが、色が変化するエリアは水素含有ガスの出口（つまり大気の入口）付近に限定され、膜全面での応答は見られなかった。【００７５】
〔まとめ〕
上記実施例および上記比較例の実験条件等を表１にまとめる。【００７６】
【表１】
2019087704.tif 000003
表１に示すように、上記実施例では、上記比較例とは異なり、白金族の化合物として、二価の白金族の化合物を含むコーティング液を用いた。その結果、上記実施例では、上記比較例とは異なり、基材にコーティング液を塗布し、その塗布膜を乾燥させて、水素ガスに対する感応性を有する金属触媒を含む膜を作製する過程において、有害ガスや可燃性ガスを使うことなく、コーティング液中の金属イオンを大気中、室温以上１５０℃以下の温度で還元させて金属触媒とすることができた。【００７７】
以上、コーティング液、コーティング液の製造方法、および水素ガス感応性膜の製造方法の実施形態などについて説明したが、本発明は上記実施形態などに限定されず、特許請求の範囲に記載された本発明の要旨の範囲内において、種々の変形、改良が可能である。【００７８】
本出願は、２０１７年１１月６日に日本国特許庁に出願された特願２０１７−２１４０５１号に基づく優先権を主張するものであり、特願２０１７−２１４０５１号の全内容を本出願に援用する。
【符号の説明】
【００７９】
Ｓ１１  タングステン溶液を調製するステップ
Ｓ１２  酸化タングステンの前駆体溶液を調製するステップ
Ｓ１３  コーティング液を調製するステップ
【図１】
2019087704.tif 000004
【図２】
2019087704.tif 000005
【図３】
2019087704.tif 000006
【図４】
2019087704.tif 000007
【図５】
2019087704.tif 000008
【図６】
2019087704.tif 000009
【図７】
2019087704.tif 000010
【図８】
2019087704.tif 000011
【図９】
2019087704.tif 000012
【図１０】
2019087704.tif 000013
【図１１】
2019087704.tif 000014
【図１２】
2019087704.tif 000015
【図１３】
2019087704.tif 000016
【図１４】
2019087704.tif 000017
【図１５】
2019087704.tif 000018
【図１６】
2019087704.tif 000019
【図１７】
2019087704.tif 000020
【図１８】
2019087704.tif 000021
【図１９】
2019087704.tif 000022
【図２０】
2019087704.tif 000023
【図２１】
2019087704.tif 000024
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
水素ガス感応性膜作製用のコーティング液であり、
塩化タングステンと、
前記塩化タングステンを溶解する炭素数１〜４の一価のアルコールと、
還元されることによって水素ガスに対する感応性を有する金属触媒となる二価の白金族金属の化合物とを含み、
前記白金族金属の化合物が、二塩化パラジウム（ＰｄＣｌ２）、及び二塩化白金（ＰｔＣｌ２）からなる群より選ばれた１種以上であることを特徴とするコーティング液。
【請求項２】
塩化タングステンと、
前記塩化タングステンを溶解する炭素数１〜４の一価のアルコールと、
還元されることによって水素ガスに対する感応性を有する金属触媒となる二価の白金族金属の化合物とのみを含むことを特徴とするコーティング液。
【請求項３】
前記白金族金属の化合物が、パラジウム化合物、白金化合物、及びパラジウム白金合金化合物からなる群より選ばれた１種以上であることを特徴とする請求項２に記載のコーティング液。
【請求項４】
前記白金族金属の化合物が、二塩化パラジウム（ＰｄＣｌ２）、及び二塩化白金（ＰｔＣｌ２）からなる群より選ばれた１種以上であることを特徴とする請求項２に記載のコーティング液。
【請求項５】
前記金属触媒を担持した酸化タングステン膜の成膜に用いることを特徴とする請求項１に記載のコーティング液。
【請求項６】
塩化タングステンと、前記塩化タングステンを溶解する炭素数１〜４の一価のアルコールとを混ぜて、酸化タングステンの前駆体溶液を調製し、
還元されることによって水素ガスに対する感応性を有する金属触媒となる二価の白金族金属の化合物を前記前駆体溶液に溶解して、水素ガス感応性膜作製用のコーティング液を調製するコーティング液の製造方法であって、
前記白金族金属の化合物が、二塩化パラジウム（ＰｄＣｌ２）、及び二塩化白金（ＰｔＣｌ２）からなる群より選ばれた１種以上であることを特徴とするコーティング液の製造方法。
【請求項７】
請求項１に記載のコーティング液を基材に塗布して塗布膜を形成し、前記塗布膜を大気中、室温以上１５０℃以下で乾燥することによって、前記二価の白金族金属イオンを還元してなる前記金属触媒を担持した酸化タングステン膜を成膜する水素ガス感応性膜の製造方法。
【手続補正２】
【補正対象書類名】明細書
【補正対象項目名】０００２
【補正方法】変更
【補正の内容】
【０００２】
特許文献３：日本国特開２００５−３４５３３８号公報
特許文献４：日本国特開２００５−３３１３６４号公報
特許文献５：日本国特開２００７−７１８６６号公報
特許文献６：日本国特開２０１０−２３４６号公報
特許文献７：国際公開第２００９／１５４２１６号
特許文献８：日本国特開２０１６−１６１５０７号公報
発明の概要
発明が解決しようとする課題
［０００７］
本発明は以上のような状況に鑑みてなされたものであって、その目的とするところは、基材にコーティング液を塗布し、その塗布膜を乾燥させて、水素ガスに対する感応性を有する金属触媒を含む膜を作製する過程において、有害ガスや可燃性ガスを使うことなく、コーティング液中の金属イオンを大気中、室温以上１５０℃以下の温度で還元させて金属触媒とすることができる、コーティング液を提供することにある。
課題を解決するための手段
［０００８］
〔１〕本発明の一態様によるコーティング液は、
水素ガス感応性膜作製用のコーティング液であり、
塩化タングステンと、
前記塩化タングステンを溶解する炭素数１〜４の一価のアルコールと、
還元されることによって水素ガスに対する感応性を有する金属触媒となる二価の白金族金属の化合物とを含み、
前記白金族金属の化合物が、二塩化パラジウム（ＰｄＣｌ２）、及び二塩化白金（ＰｔＣｌ２）からなる群より選ばれた１種以上であることを特徴とする。
［０００９］
〔２〕本発明の別の一態様によるコーティング液は、
塩化タングステンと、
前記塩化タングステンを溶解する炭素数１〜４の一価のアルコールと、
還元されることによって水素ガスに対する感応性を有する金属触媒となる二価の白金族金属の化合物とのみを含むことを特徴とする。
［００１０］
〔３〕前記白金族金属の化合物が、パラジウム化合物、白金化合物、及びパラジウム白金合金化合物からなる群より選ばれた１種以上であることを特徴とする。
【手続補正３】
【補正対象書類名】明細書
【補正対象項目名】０００３
【補正方法】変更
【補正の内容】
【０００３】
［００１１］
〔４〕前記白金族金属の化合物が、二塩化パラジウム（ＰｄＣｌ２）、及び二塩化白金（ＰｔＣｌ２）からなる群より選ばれた１種以上であることを特徴とする。
［００１２］
〔５〕前記金属触媒を担持した酸化タングステン膜の成膜に用いることを特徴とする。
［００１３］
〔６〕本発明の一態様によるコーティング液の製造方法は、
塩化タングステンと、前記塩化タングステンを溶解する炭素数１〜４の一価のアルコールとを混ぜて、酸化タングステンの前駆体溶液を調製し、
還元されることによって水素ガスに対する感応性を有する金属触媒となる二価の白金族金属の化合物を前記前駆体溶液に溶解して、水素ガス感応性膜作製用のコーティング液を調製するコーティング液の製造方法であって、
前記白金族金属の化合物が、二塩化パラジウム（ＰｄＣｌ２）、及び二塩化白金（ＰｔＣｌ２）からなる群より選ばれた１種以上であることを特徴とする。
［００１４］
〔７〕本発明の一態様による水素ガス感応性膜の製造方法は、
上記〔１〕〜〔５〕のいずれか１つに記載のコーティング液を基材に塗布して塗布膜を形成し、前記塗布膜を大気中、室温以上１５０℃以下で乾燥することによって、前記二価の白金族金属イオンを還元してなる前記金属触媒を担持した酸化タングステン膜を成膜することを特徴とする。
発明の効果
［００１５］
本発明の一態様によれば、基材にコーティング液を塗布し、その塗布膜を乾燥させて、水素ガスに対する感応性を有する金属触媒を含む膜を作製する過程において、有害ガスや可燃性ガスを使うことなく、コーティング液中の金属イオンを大気中、室温以上１５０℃以下の温度で還元させて金属触媒とすることができる、コーティング液が提供される。
図面の簡単な説明
［００１６］
［図１］図１は、一実施形態によるコーティング液の製造方法を示すフローチャートである。
［図２］図２は、水素ガス感応性膜の応答性を測定する測定装置を示す図である。
［図３］図３は、実施例１−１による水素ガス感応性膜の応答性を示すグラフで
【国際調査報告】
2019087704.tif 000025
2019087704.tif 000026
2019087704.tif 000027
2019087704.tif 000028